탄소 나노 튜브 ( CNT ) 15 g 을 증류수 985 g 과 순환 펌프 로 혼합 하 여 전처 리조 에서 CNT 수용액 을 준비 하 였 다 . 상기 CNT 용액 을 고압 주입 펌프 를 통해 30 g / min 유속 으로 예 열조 에 투입 되 기 전 , 이 와 함께 252 atm 으로 압축 된 기상 상태 의 산소 는 열 교환기 의 전단 에서 0 . 8 g / min 의 유속 으로 CNT 용액 과 혼합 되 어 상기 혼합액 은 열 교환기 를 통해 200 ℃ 로 예열 된 예 열조 에 투입 하 였 다 . 상기 예열 된 혼합액 은 210 ℃ 및 250 atm 의 아 임계수 상태 의 표면 개질 반응기 에 주입 되 어 표면 개질 되 고 , 상기 표면 개질 된 생성물 은 다시 열 교환기 로 이송 되 어 100 ℃ 로 1 차 냉각 후 , 다시 냉각 장치 를 통해 약 25 ℃ 의 온도 로 냉각 한 후 연속 적 으로 표면 개질 된 14 . 3 g 의 CNT 를 얻 었 다 .